(57)【特許請求の範囲】
【請求項１】
平均繊度０．０７〜０．９ｄｔｅｘのポリエステル繊維を含む不織布と前記不織布に付与された高分子弾性体とを含み、
前記ポリエステル繊維は濃色顔料を０．５〜１０質量％含有し、
少なくとも一面の前記ポリエステル繊維が立毛された立毛面を有し、且つ、前記立毛面はL*a*b*表色系に基づく明度Ｌ*値≦２０であり、
剥離強力３ｋｇ／ｃｍ以上，及び、多繊交織布（交織１号）への湿潤時，荷重４ｋＰａ，２００℃，６０秒間、の条件における加熱加圧時の色移行性評価の汚染用グレースケールを用いた色差級数判定が４級以上であることを立毛調人工皮革。
【請求項２】
前記高分子弾性体の含有割合が０．１〜１５質量％である請求項１に記載の立毛調人工皮革。
【請求項３】
前記不織布は、前記ポリエステル繊維の繊維束の絡合体であり、
前記高分子弾性体は、前記繊維束の外部に存在する第１の高分子弾性体と、前記繊維束の内部に存在する第２の高分子弾性体とを含む請求項２に記載の立毛調人工皮革。
【請求項４】
前記第２の高分子弾性体の含有割合が０．１〜３質量％である請求項３に記載の立毛調人工皮革。
【請求項５】
前記高分子弾性体が濃色顔料を０〜１質量％含む請求項１〜４の何れか１項に記載の立毛調人工皮革。
【請求項６】
染色されていない請求項１〜５の何れか１項に記載の立毛調人工皮革。
【請求項７】
含金染料または硫化染料で染色されている請求項１〜５の何れか１項に記載の立毛調人工皮革。
【請求項８】
前記濃色顔料がカーボンブラックを含む請求項１〜７の何れか１項に記載の立毛調人工皮革。
【請求項９】
前記ポリエステル繊維はイソフタル酸変性ポリエステル繊維である請求項１〜８の何れか１項に記載の立毛調人工皮革。
【請求項１０】
多繊交織布（交織１号）への乾燥時，荷重４ｋＰａ，２００℃，６０秒間、の条件における加熱加圧時の色移行性評価の汚染用グレースケールを用いた色差級数判定が４級以上である請求項１〜９の何れか１項に記載の立毛調人工皮革。
【請求項１１】
ＪＩＳ  Ｌ０８４２に準拠した紫外線カーボンアーク灯光に対する耐光堅ろう度試験において、変退色用グレースケールを用いた色差級数判定が４級以上である請求項１〜１０の何れか１項に記載の立毛調人工皮革。
【請求項１２】
荷重７５０ｇ／ｃｍ2，５０℃，１６時間の条件における塩化ビニルフィルムへの色移行性評価における色移行前後の前記塩化ビニルフィルムの色差が、ΔE*≦２．０である請求項１〜１１の何れか１項に記載の立毛調人工皮革。
【請求項１３】
カーボンブラックを０．５〜１０質量％含有する平均繊度０．０７〜０．９ｄｔｅｘのイソフタル酸変性ポリエステル繊維の繊維束の絡合体である不織布と前記不織布に付与された高分子弾性体とを含み、
前記イソフタル酸変性ポリエステル繊維が立毛された立毛面を少なくとも一面に有し、且つ、前記立毛面はL*a*b*表色系に基づく明度Ｌ*値≦２０であり、
染色されていない、または、含金染料または硫化染料で染色されており、
前記高分子弾性体は、前記繊維束の外部に存在する第１の高分子弾性体と、前記繊維束の内部に存在する第２の高分子弾性体とを含み、
前記高分子弾性体の含有割合が０．１〜１５質量％であり、且つ前記第２の高分子弾性体の含有割合が０．１〜３質量％であり、
剥離強力が３ｋｇ／ｃｍ以上である立毛調人工皮革。
【発明の詳細な説明】
【技術分野】
【０００１】
本発明は、濃色に着色された立毛調人工皮革に関する。
【背景技術】
【０００２】
スエード調人工皮革やヌバック調人工皮革のような緻密な毛羽感を有する立毛調人工皮革が知られている。立毛調人工皮革は、衣料，靴，家具，カーシート，雑貨製品等の表面素材や、携帯電話，モバイル機器，家電製品の筐体等の表面素材として用いられている。このような立毛調人工皮革は、通常、着色されて用いられる。【０００３】
立毛調人工皮革は、極細繊維の不織布の内部にポリウレタン等の高分子弾性体を含有させて得られる人工皮革基材の表層の繊維をバフィングして得られる。立毛調人工皮革に用いられる極細繊維の不織布としては、ポリエステルの極細繊維の不織布が、機械的特性，耐久性，風合いに優れる点から好ましく用いられている。【０００４】
ポリエステルの極細繊維の不織布を含む立毛調人工皮革を着色するために、分散染料が広く用いられている。しかし、ポリエステルの極細繊維の不織布を分散染料で染色する場合、濃色に着色させるためには大量の分散染料を染着させる必要があった。この場合、立毛調人工皮革の耐光性や耐色移行性が低下しやすくなるという問題があった。【０００５】
皮革様シートを着色するために、染色堅ろう性に優れたカチオン染料による染色も試みられている。例えば、下記特許文献１は、スルホイソフタル酸の酸成分を特定のジオールで実質的に置換して得られたスルホン酸基含有ジオールを単量体として用いて得られたカチオン染料可染性のポリウレタンと、繊維構造体とを含むカチオン染料染色性の皮革様シートを開示する。【０００６】
また、カチオン可染性のポリエステル繊維も知られている。例えば、下記特許文献２は、共重合成分として、酸成分中にスルホイソフタル酸の金属塩（Ａ）及びスルホイソフタル酸の４級ホスホニウム塩又は４級アンモニウム塩（Ｂ）を３．０≦Ａ＋Ｂ≦５．０（モル％）、０．２≦Ｂ／（Ａ＋Ｂ）≦０．７になるように含有する共重合ポリエステル繊維を含む、カチオン染料で染色された布帛を開示する。【０００７】
また、立毛調人工皮革を着色するために、下記特許文献３は、０．２ｄｔｅｘ以下のポリエステル繊維等の繊維に顔料を０．１〜８質量％、高分子弾性体に顔料を１〜２０質量％含有させ、繊維と高分子弾性体の質量比が８５／１５〜４０／６０である、繊維と高分子弾性体とを顔料で着色した立毛調人工皮革を開示する。
【先行技術文献】
【特許文献】
【０００８】
【特許文献１】特開平６−１９２９６８号公報
【特許文献２】特開２０１０−２４２２４０号公報
【特許文献３】特許第４２３３９６５号公報
【発明の概要】
【発明が解決しようとする課題】
【０００９】
特許文献１に開示されたカチオン染料可染性のポリウレタンと繊維構造体とを含む皮革様シートをカチオン染料で染色した場合、繊維構造体がカチオン染料可染性を有しない場合には染色されにくくなる。その結果、ポリウレタンの色と繊維構造体の色に差異が出て、２色感の強い低品位の皮革様シートになるという問題があった。また、カチオン染料可染性のポリウレタンをカチオン染料で濃色に染色した場合には、他の物品への色移りが起こりやすくなり、また、耐光性も低くなるという問題もあった。【００１０】
また、特許文献２に開示されたカチオン染料可染性のポリエステル繊維は、カチオン染料を染着させるための染着座となる共重合単位を含む。カチオン染料可染性のポリエステル繊維は、繊維の強度が低いという問題があった。その結果、カチオン染料可染性のポリエステル繊維を含む立毛調人工皮革は、剥離強力が低かったり、表面を摩擦したときに極細繊維が脱落しやすくなったりするという問題があった。【００１１】
また、特許文献３に開示された顔料を含有させた高分子弾性体を含む立毛調人工皮革の場合、濃色に着色した場合には、高分子弾性体中の顔料が他の物品へ色移りしやすく、耐光性も低下するという問題があった。とくに、高分子弾性体の含有割合が高い場合や高分子弾性体中の顔料の濃度が高い場合には、前記問題が顕著に生じやすかった。さらには、高分子弾性体の含有割合が高い場合には、相対的に繊維の質量比が低くなることにより剥離強力が低くなったり、ゴムライクな特有の反発感が出たり、繊維の立毛感が劣ったり、繊維の色と高分子弾性体の色とに差異が発現して２色感が強くなったりして、低品位の立毛調人工皮革が得られる傾向があった。【００１２】
本発明は上述したような問題を解決した、濃色に着色された立毛調人工皮革において、濃色の発色性と耐光性と耐色移行性とに優れ、且つ、高い剥離強力を維持させた、高品位の立毛調人工皮革を提供することを目的とする。
【課題を解決するための手段】
【００１３】
本発明の一局面は、平均繊度０．０７〜０．９ｄｔｅｘのポリエステル繊維を含む不織布と不織布に付与された高分子弾性体とを含み、ポリエステル繊維は濃色顔料を０．５〜１０質量％含有し、少なくとも一面のポリエステル繊維が立毛された立毛面を有し、且つ、立毛面はL*a*b*表色系に基づく明度Ｌ*値≦２０であり、剥離強力３ｋｇ／ｃｍ以上，及び、多繊交織布（交織１号、以下同様）への湿潤時，荷重４ｋＰａ，２００℃，６０秒間、の条件における加熱加圧時の色移行性評価の汚染用グレースケールを用いた色差級数判定が４級以上である立毛調人工皮革である。【００１４】
また、本発明の他の一局面は、カーボンブラックを０．５〜１０質量％含有する平均繊度０．０７〜０．９ｄｔｅｘのイソフタル酸変性ポリエステル繊維の繊維束の絡合体である不織布と不織布に付与された高分子弾性体とを含み、イソフタル酸変性ポリエステル繊維が立毛された立毛面を少なくとも一面に有し、且つ、立毛面はL*a*b*表色系に基づく明度Ｌ*値≦２０であり、染色されていない、または、含金染料または硫化染料で染色されており、高分子弾性体は、繊維束の外部に存在する第１の高分子弾性体と繊維束の内部に存在する第２の高分子弾性体と、を含み、高分子弾性体の含有割合が０．１〜１５質量％であり、且つ第２の高分子弾性体の含有割合が０．１〜３質量％であり、剥離強力が３ｋｇ／ｃｍ以上である立毛調人工皮革である。【００１５】
本発明によれば、明度Ｌ*値≦２０の強い濃色を発色し、耐光性と耐色移行性とに優れ、且つ、３ｋｇ／ｃｍ以上の高い剥離強力を維持させた、高品位の立毛調人工皮革が得られる。【００１６】
なお、ポリエステル繊維を顔料で着色する場合、繊度が低すぎる場合には顔料を多量に配合しなければ濃色を発色しにくい。また、繊度が低い場合において顔料を多量に配合した場合、ポリエステル繊維の機械的特性が低下して剥離強度が低くなる。また、不織布に高分子弾性体を多く含有させた場合にはポリエステル繊維の色との高分子弾性体の色の差異により２色感が生じ、また、相対的にポリエステル繊維の質量比が低くなることにより剥離強力が低くなりやすい。また、ポリエステル繊維の繊度が高い場合には表面がガサガサする。【００１７】
このような立毛調人工皮革によれば、濃色の発色性に優れ、耐光性，耐色移行性及び高剥離強力を備え、且つ、高品位の立毛調人工皮革が得られる。とくに、多繊交織布への湿潤時，荷重４ｋＰａ，２００℃，６０秒間、の条件における加熱加圧時の色移行性評価の色差級数判定が４級以上であることにより、熱や圧力をかけて他物品に接着する場合や、薄い色の物品と接触する場合において、色移りが充分に抑制される。とくに、例えば、他物品と接触させて１５０〜２００℃の熱処理を行って接着するような場合や、高分子弾性体と接着しやすい塩化ビニルフィルムと接触させた場合においても色移りを抑制できる。【００１８】
立毛調人工皮革に含まれる高分子弾性体の含有割合は、０．１〜１５質量％であることが、相対的に繊維の質量比が低くなりすぎないために高い剥離強力を維持でき、また、繊維の色と高分子弾性体の色との差異による２色感が現れにくい。その結果、高品位の外観や触感と耐色移行性及び高剥離強力とのバランスに優れた立毛調人工皮革が得られる。【００１９】
不織布は、ポリエステル繊維の繊維束の絡合体であり、高分子弾性体は、繊維束の外部に存在する第１の高分子弾性体と、繊維束の内部に存在する第２の高分子弾性体とを含むことが、高分子弾性体の含有割合が低い場合であっても、高い剥離強力を維持することができる点から好ましい。この場合、第２の高分子弾性体の含有割合は０．１〜３質量％であることが好ましい。【００２０】
また、高分子弾性体は、濃色顔料を含まない、または、０〜１質量％含むことが、耐色移行性にとくに優れる点から好ましい。【００２１】
また、立毛調人工皮革は染色されていないこと、または、含金染料または硫化染料で染色されていることが、耐色移行性を低下させない点から好ましい。【００２２】
また、濃色顔料は、カーボンブラックを含むことが耐光性及び耐色移行性にとくに優れる点から好ましい。【００２３】
また、ポリエステル繊維はイソフタル酸変性ポリエステル繊維であることが、高い剥離強力を維持しやすい点から好ましい。【００２４】
また、立毛調人工皮革は、多繊交織布への乾燥時，荷重４ｋＰａ，２００℃，６０秒間、の条件における加熱加圧時の色移行性評価の汚染用グレースケールを用いた色差級数判定が４級以上であることが、他物品と接触させて１５０〜２００℃の熱処理を行って接着するような用途において用いる場合にさらに色移りを抑制できる点から好ましい。【００２５】
また、ＪＩＳ  Ｌ０８４２に準拠した紫外線カーボンアーク灯光に対する耐光堅ろう度試験において、変退色用グレースケールを用いた色差級数判定が４級以上であることが、耐光性にも優れる点から好ましい。【００２６】
また、荷重７５０ｇ／ｃｍ2，５０℃，１６時間の条件における塩化ビニルフィルムへの色移行性評価における色移行前後の塩化ビニルフィルムの色差が、ΔE*≦２．０であることが、他物品と接触させて１５０〜２００℃の熱処理を行って接着するような用途に使用する場合の耐色移行性にとくに優れる点から好ましい。
【発明の効果】
【００２７】
本発明によれば、強い濃色に着色された立毛調人工皮革において、高い耐光性，耐色移行性及び剥離強力を備え、且つ、高品位である立毛調人工皮革が得られる。
【発明を実施するための形態】
【００２８】
本発明に係る立毛調人工皮革の一実施形態をその製造方法の一例に沿って詳しく説明する。
【００２９】
本実施形態の立毛調人工皮革の製造方法においては、はじめに、濃色顔料を０．５〜１０質量％含有する平均繊度０．０７〜０．９ｄｔｅｘのポリエステル繊維を含む繊維絡合体である不織布と、不織布に付与された高分子弾性体とを含む人工皮革基材を準備する。このような人工皮革基材は、例えば、次のように製造される。
【００３０】
はじめに、濃色顔料を０．５〜１０質量％含有する平均繊度０．０７〜０．９ｄｔｅｘのポリエステル繊維の不織布を形成するための極細繊維発生型繊維の絡合体を製造する。
【００３１】
極細繊維発生型繊維の絡合体の製造においては、はじめに、極細繊維発生型繊維の繊維ウェブを製造する。繊維ウェブの製造方法としては、例えば、極細繊維発生型繊維を溶融紡糸し、これを意図的に切断することなく長繊維のまま捕集するような方法や、ステープルに切断した後、公知の絡合処理を施すような方法が挙げられる。長繊維とは、所定の長さで切断処理されていない連続繊維またはフィラメントであり、その長さとしては、例えば、１００ｍｍ以上、さらには、２００ｍｍ以上であることが繊維密度を充分に高めることができる点から好ましい。長繊維の上限は、特に限定されないが、連続的に紡糸された数ｍ、数百ｍ、数ｋｍあるいはそれ以上の繊維長であってもよい。これらの中では、繊維の素抜けが発生しにくいために、素抜け防止のために含有させる高分子弾性体の含有量を低減させやすい点から、長繊維ウェブを製造することが特に好ましい。本実施形態においては、代表例として、長繊維ウェブを製造する場合について詳しく説明する。
【００３２】
極細繊維発生型繊維とは、紡糸後の繊維に化学的な後処理または物理的な後処理を施すことにより、繊度の小さい極細繊維を形成する繊維である。その具体例としては、例えば、繊維断面において、マトリクスとなる海成分樹脂中に、海成分樹脂とは異なる種類のドメインとなる島成分樹脂が分散されており、海成分樹脂を除去することにより、島成分樹脂を主体とする繊維束状の極細繊維を形成する海島型複合繊維が挙げられる。また、例えば、繊維外周に複数の異なる樹脂成分が交互に配置されて花弁形状や重畳形状を形成しており、物理的処理により各樹脂成分が剥離することにより分割されて束状の極細繊維を形成する剥離分割型複合繊維が挙げられる。海島型複合繊維によれば、繊維束状の極細繊維が形成される。本実施形態では、代表例として極細繊維発生型繊維として海島型複合繊維を製造する場合について詳しく説明する。
【００３３】
海島型複合繊維の長繊維ウェブは、海島型複合繊維を溶融紡糸し、切断せずに長繊維のままネット上に捕集することにより形成される。
【００３４】
海島型複合繊維における、ポリエステル繊維を発現させるための島成分樹脂であるポリエステルの具体例としては、例えば、ポリエチレンテレフタレート（ＰＥＴ），イソフタル酸変性ＰＥＴ，スルホイソフタル酸変性ＰＥＴ，ポリブチレンテレフタレート，ポリヘキサメチレンテレフタレート等の芳香族ポリエステル；ポリ乳酸，ポリエチレンサクシネート，ポリブチレンサクシネート，ポリブチレンサクシネートアジペート，ポリヒドロキシブチレート−ポリヒドロキシバリレート樹脂等の脂肪族ポリエステル等が挙げられる。これらは単独で用いても２種以上を組み合わせて用いてもよい。
【００３５】
ポリエステルの中では、イソフタル酸変性ＰＥＴが、溶融紡糸性と繊維強度のバランスに優れ、繊維の素抜け防止のために含有させる高分子弾性体を低減しやすい点から好ましい。なお、変性ＰＥＴにおける変性モノマーの割合としては、０．１〜３０ｍｏｌ％、さらには０．５〜１５ｍｏｌ％、とくには１〜１０ｍｏｌ％であることが好ましい。また、島成分樹脂には、ポリエステルと組み合わせて、本発明の効果を損なわない範囲で、ポリアミド６，ポリアミド６６，ポリアミド１０，ポリアミド１１，ポリアミド１２，ポリアミド６−１２等のポリアミド；ポリプロピレン，ポリエチレン，ポリブテン，ポリメチルペンテン，塩素系ポリオレフィンなどのポリオレフィンを含んでもよい。
【００３６】
ポリエステルは、濃色に着色されたポリエステル繊維を得るために濃色顔料で着色される。濃色顔料とは、顔料を添加していないナチュラル色のポリエステルの明度Ｌ*値を低下させることのできる顔料を意味する。このような濃色顔料の具体例としては、カーボンブラック等の黒色顔料、ウルトラマリン青，プロシア青（フェロシアン化鉄カリ）等の青色顔料、鉛丹，酸化鉄赤等の赤色顔料、黄鉛，亜鉛黄（亜鉛黄１種、亜鉛黄２種）等の黄色顔料等の無機顔料や、各色のフタロシアニン系，アントラキノン系，キナクリドン系，ジオキサジン系，イソインドリノン系，イソインドリン系，インジゴ系，キノフタロン系，ジケトピロロピロール系，ペリレン系，ペリノン系等の縮合多環系有機顔料、ベンズイミダゾロン系，縮合アゾ系，アゾメチンアゾ系等の不溶性アゾ系等の有機顔料が挙げられる。これらは単独でも、２種以上を組み合わせて用いてもよい。これらの中ではカーボンブラックが、明度Ｌ*値≦２０のような強い濃色に着色しやすく、耐光性に優れる点から好ましい。
【００３７】
ポリエステル繊維を形成する、濃色顔料を含むポリエステル組成物中の濃色顔料の含有割合は０．５〜１０質量％であり、ポリエステル繊維の平均繊度や目標色、顔料の種類に応じて適宜選択される。例えば、ポリエステル繊維の平均繊度が０．０７〜０．５ｄｔｅｘの場合で明度Ｌ*値≦２０に着色するためには１〜１０質量％、Ｌ*値≦１８に着色するためには４〜１０質量％であることが好ましい。また、ポリエステル繊維の平均繊度が０．３〜０．９ｄｔｅｘでＬ*値≦２０に着色するためには１〜８質量％、Ｌ*値≦１８に着色するためには４〜８質量％であることが好ましい。ポリエステル組成物中の濃色顔料の含有割合が１０質量％を超える場合には、得られるポリエステル繊維の機械的特性や溶融紡糸性が低下する。
【００３８】
また、ポリエステル繊維を形成するポリエステル組成物中には、紡糸工程性や得られる人工皮革スエードの色相を調整する等を目的に、濃色顔料とともに、本発明の効果を損なわない範囲で、例えば、亜鉛華，鉛白，リトポン，二酸化チタン，沈降性硫酸バリウムおよびバライト粉等の白色顔料や、コロイダルシリカ等のシリカを配合してもよい。また、耐候剤、防黴剤、加水分解防止剤、滑剤、微粒子、摩擦抵抗調整剤等を本発明の効果を損なわない範囲で、配合してもよい。
【００３９】
本実施形態の海島型複合繊維における海成分樹脂としては、島成分樹脂とは溶剤に対する溶解性または分解剤に対する分解性を異にする熱可塑性樹脂が選ばれる。海成分樹脂の具体例としては、例えば、水溶性ポリビニルアルコール系樹脂、ポリエチレン、ポリプロピレン、ポリスチレン、エチレンプロピレン樹脂、エチレン酢酸ビニル樹脂、スチレンエチレン樹脂、スチレンアクリル樹脂、などが挙げられる。
【００４０】
海島型複合繊維は、溶融紡糸機の口金から吐出された溶融状態の海島型複合繊維を冷却装置により冷却し、さらに、エアジェットノズルなどの吸引装置により目的の繊度となるように牽引細化する溶融紡糸により製造される。牽引細化は、好ましくは１０００〜６０００ｍ／分、さらに好ましくは２０００〜５０００ｍ／分の引取速度に相当する高い紡糸速度になるような高速気流により行われる。そして、牽引細化された長繊維を移動式ネットなどの捕集面上に堆積させることにより海島型複合繊維の長繊維ウェブが得られる。
【００４１】
海島型複合繊維の平均繊度はとくに限定されないが、０．５〜１０ｄｔｅｘ、さらには０．７〜５ｄｔｅｘであることが不織布の形成性に優れる点から好ましい。また、海島型複合繊維の断面における海成分樹脂と島成分樹脂との平均面積比は５／９５〜７０／３０、さらには１０／９０〜５０／５０であることが海島構造を形成しやすいことから好ましい。また、海島型複合繊維の断面における島成分樹脂のドメインの数は特に限定されないが、工業的な生産性の点からは５〜１０００個、さらには、１０〜３００個程度であることが好ましい。
【００４２】
なお、必要に応じて、長繊維ウェブをプレスして部分的に圧着させることにより形態を安定化させてもよい。このようにして得られる長繊維ウェブの目付はとくに限定されないが、例えば、１０〜１０００ｇ／ｍ2の範囲であることが好ましい。
【００４３】
次に、得られた長繊維ウェブに絡合処理を施すことにより海島型複合繊維の絡合ウェブを製造する。長繊維ウェブの絡合処理の具体例としては、例えば、長繊維ウェブをクロスラッパー等を用いて厚さ方向に複数層重ね合わせた後、その両面から同時または交互に少なくとも１つ以上のバーブが貫通する条件でニードルパンチする処理や水流交絡処理等が挙げられる。また、長繊維ウェブには海島型複合繊維の紡糸工程から絡合処理までのいずれかの段階において、油剤や帯電防止剤を付与してもよい。
【００４４】
海島型複合繊維の絡合ウェブは、必要に応じて、長繊維の絡合状態を緻密にするために熱収縮処理が施されてもよい。熱収縮処理の具体例としては、例えば、海島型複合繊維の絡合ウェブを水蒸気に接触させる方法や、海島型複合繊維の絡合ウェブに水を付与した後、水を加熱エアーや赤外線などの電磁波により加熱する方法が挙げられる。熱収縮処理における海島型複合繊維の絡合ウェブの目付の変化としては、収縮処理前の目付に比べて、１．１倍（質量比）以上、さらには、１．３倍以上で、２倍以下、さらには１．６倍以下であることが好ましい。また、海島型複合繊維の絡合ウェブを緻密化するとともに、海島型複合繊維の絡合ウェブの形態を固定化したり、表面を平滑化したりするために熱プレス処理を施してもよい。このようにして得られる海島型複合繊維の絡合ウェブの目付としては１００〜２０００ｇ／ｍ2程度の範囲であることが好ましい。
【００４５】
海島型複合繊維の絡合ウェブから海成分樹脂を除去することにより、濃色顔料を０．５〜１０質量％含有する平均繊度０．０７〜０．９ｄｔｅｘのポリエステル繊維の不織布が得られる。海島型複合繊維から海成分樹脂を除去する方法としては、海成分樹脂のみを選択的に除去しうる溶剤または分解剤で絡合ウェブを処理するような従来から知られた極細繊維の形成方法が特に限定なく用いられうる。具体的には、例えば、海成分樹脂として水溶性ＰＶＡを用いる場合には溶剤として熱水が用いられ、海成分樹脂として易アルカリ分解性の変性ポリエステルを用いる場合には、水酸化ナトリウム水溶液などのアルカリ性分解剤が用いられる。
【００４６】
このようにして形成される極細繊維の平均繊度は０．０７〜０．９ｄｔｅｘであり、好ましくは０．２〜０．５ｄｔｅｘであることにより、少ない濃色顔料で濃色に発色させやすく、高い剥離強度を維持し、品位にも優れた立毛調人工皮革が得られる。
【００４７】
立毛調人工皮革の製造においては、海島型複合繊維等の極細繊維発生型繊維を極細繊維化する前後の何れか一方または両方において、立毛調人工皮革の繊維の素抜け防止や剥離強力の向上、立毛調人工皮革に形態安定性や充実感を付与することを目的として、海島型複合繊維の絡合ウェブまたは極細繊維の不織布の、内部空隙にポリウレタン等の高分子弾性体を含浸付与する。
【００４８】
高分子弾性体としては、従来から人工皮革の製造に用いられているポリウレタンやアクリル系弾性体等がとくに限定なく用いられる。これらの中ではポリウレタンがとくに好ましい。ポリウレタンの具体例としては、例えば、ポリエーテル系ポリウレタン，ポリエステル系ポリウレタン，ポリエーテルエステル系ポリウレタン，ポリカーボネート系ポリウレタン，ポリエーテルカーボネート系ポリウレタン，ポリエステルカーボネート系ポリウレタン等が挙げられる。これらは、単独で用いても２種以上を組み合わせて用いてもよい。これらの中ではポリカーボネート系ポリウレタンがとくに好ましい。
【００４９】
また、高分子弾性体の１００％モジュラスは１〜８ＭＰaであることがしなやかさや充実感に優れた立毛調人工皮革が得られる点から好ましい。高分子弾性体の１００％モジュラスが低すぎる場合には海成分樹脂を除去して極細繊維を発生させる際に、極細繊維に固着して極細繊維の立毛を阻害しやすくなる傾向があり、高すぎる場合には立毛がザラザラした手触りとなりやすい傾向がある。
【００５０】
また、高分子弾性体は、本発明の効果を損なわない範囲で、カーボンブラック等の顔料や染料などの着色剤、凝固調節剤、酸化防止剤、紫外線吸収剤、蛍光剤、防黴剤、浸透剤、消泡剤、滑剤、撥水剤、撥油剤、増粘剤、増量剤、硬化促進剤、発泡剤、ポリビニルアルコールやカルボキシメチルセルロースなどの水溶性高分子化合物、無機微粒子、導電剤などをさらに含有してもよい。なお、高分子弾性体が顔料を含有する場合、０〜２０質量％、さらには０〜１０質量％、とくには０〜１質量％であることが好ましい。高分子弾性体中の顔料の含有割合が高すぎる場合には剥離強力が低下する傾向があり、また、耐色移行性が低下する傾向がある。
【００５１】
絡合ウェブまたは極細繊維の不織布の、内部空隙に高分子弾性体を付与させる方法としては、絡合ウェブまたは極細繊維の不織布に、高分子弾性体のエマルジョン、水性液、溶液を、例えば、ディップ・ニップしたり、ナイフコーター、バーコーター、又はロールコーターで含浸したりし、高分子弾性体を凝固させることにより付与する方法が挙げられる。これらの中では、絡合ウェブまたは極細繊維の不織布に、高分子弾性体のエマルジョンをディップ・ニップにより付与した後、乾燥又は湿式凝固法により凝固させる方法が好ましい。
【００５２】
高分子弾性体のエマルジョンをディップ・ニップにより付与した後、乾燥することにより凝固させる場合、エマルジョンが表層に移行（マイグレーション）することにより、均一な充填状態が得られないことがある。このような場合には、エマルジョンの粒径を調整すること；高分子弾性体のイオン性基の種類や量を調整すること、あるいは、４０〜１００℃程度の温度によってｐＨが変わるアンモニウム塩を利用し水分散安定性を低下させること；１価または２価のアルカリ金属塩やアルカリ土類金属塩、ノニオン系乳化剤、会合型水溶性増粘剤、水溶性シリコーン系化合物などの会合型感熱ゲル化剤、または、水溶性ポリウレタン系化合物を併用すること等により、４０〜１００℃程度における水分散安定性を低下させること等によりマイグレーションを抑制することができる。
【００５３】
なお、海島型複合繊維を極細繊維化処理した場合、海成分樹脂が除去されることにより繊維束状の極細繊維が形成される。そして、極細繊維の繊維束の内部に空隙が形成される。極細繊維化処理を施した後の極細繊維の不織布に高分子弾性体のエマルジョンを含浸させた場合、高分子弾性体のエマルジョンが毛細管現象により極細繊維間に含浸されやすくなり、繊維束状の極細繊維が強く拘束されて極細繊維の素抜けが起こりにくくなり、また、剥離強力も向上する。そのために、本実施形態の立毛調人工皮革の製造においては、海島型複合繊維の絡合ウェブに第１の高分子弾性体を付与した後、海島型複合繊維を極細繊維化処理して繊維束状の極細繊維の不織布を含む第１の中間体シートを形成し、第１の中間体シートにさらに第２の高分子弾性体を付与することにより、極細繊維の繊維束の内部にも高分子弾性体を付与するような工程を経ることがとくに好ましい。
【００５４】
立毛調人工皮革中の高分子弾性体の含有割合としては、０．１〜１５質量％、さらには０．５〜１４質量％、とくには２．５〜１２質量％であることが相対的にポリエステル繊維の質量比が低くなりすぎないために剥離強力を高く維持することができ、また、立毛調人工皮革の立毛性が良好になり、高分子弾性体とポリエステル繊維の２色感が出にくく、反発感の少ないしなやかな風合いが得られやすい点から好ましい。また、他物品と高温、例えば、１５０〜２００℃で接触した場合や塩化ビニルフィルムなど高分子弾性体と接着しやすい物品と接触させた場合の耐色移行性に優れる点から好ましい。本実施形態の立毛調人工皮革においては、剥離強力が３ｋｇ／ｃｍ以上有するようにポリエステル繊維を緻密に絡合させ、ポリエステル繊維の素抜けを防止するために付与される高分子弾性体の割合を高めすぎないことが、ポリエステル繊維と高分子弾性体の色斑による２色感を低減でき、また、色移行を低減できる点からとくに好ましい。
【００５５】
また、繊維束の内部に存在する第２の高分子弾性体の含有割合は０．１〜３質量％であること剥離強力を高めやすい点から好ましい。
【００５６】
このようにして濃色顔料を０．５〜１０質量％含有する平均繊度０．０７〜０．９ｄｔｅｘのポリエステル繊維の不織布に高分子弾性体が含浸付与された人工皮革基材が得られる。そして、人工皮革基材を、必要に応じて厚さ方向に垂直な方向に複数枚にスライスしたり、研削したりすることにより厚さ調節し、さらに、少なくとも一面をバフィングすることにより少なくとも一面が立毛面である立毛調人工皮革の生機が得られる。バフィングは、例えば、１２０〜６００番手程度のサンドペーパーやエメリーペーパーを用いて行うことが好ましい。
【００５７】
また、立毛調人工皮革の生機に含まれるポリエステル繊維は濃色顔料により着色されているが、必要に応じて、色調整のために染色を組み合わせたり、顔料と顔料バインダーを混合した液を含浸処理して乾燥することにより顔料をバインダーで被着させる処理を組み合わせたりしてもよい。
【００５８】
染色としては、含金染料、硫化染料、捺染染料、反応染料、酸性基含有ポリエステル繊維の着色に用いられるカチオン染料が好ましく用いられうる。とくには、含金染料または硫化染料で染色することが、繊維強度を低下させることなく、色移行が抑制される染色が可能になる点から好ましい。含金染料や硫化染料としては、ナイロン繊維やポリウレタンの染色に従来から用いられる含金染料や硫化染料が特に限定なく用いられる。染色方法は特に限定されないが、例えば、液流染色機、ビーム染色機、ジッガーなどの染色機を用いて染色する方法が挙げられる。染色温度としては６０〜１４０℃程度が例示される。また、染色の際に、酢酸や芒硝のような染色助剤を用いてもよい。また、染料を入れずに液流等の処理を行って風合いを調整してもよい。なお、分散染料は、マイグレーションさせやすくなる傾向があるために好ましくない。なお、耐色移行性をとくに低下させないためには、立毛調人工皮革を染色しないことが好ましい。
【００５９】
また、立毛調人工皮革の生機は、さらに必要に応じて、各種仕上げ処理が施されてもよい。仕上げ処理としては、揉み柔軟化処理、逆シールのブラッシング処理、防汚処理、親水化処理、滑剤処理、柔軟剤処理、酸化防止剤処理、紫外線吸収剤処理、蛍光剤処理、難燃剤処理、濃色化剤処理等が挙げられる。
【００６０】
立毛調人工皮革は、濃色顔料を０．５〜１０質量％含有する平均繊度０．０７〜０．９ｄｔｅｘのポリエステル繊維を含む不織布と、不織布の内部に付与された高分子弾性体とを含む。このような立毛調人工皮革によれば、高分子弾性体の含有割合が低い場合であっても高い剥離強度、具体的には、剥離強力が３ｋｇ／ｃｍ以上の立毛調人工皮革が得られる。また、濃色顔料を０．５〜１０質量％含有する平均繊度０．０７〜０．９ｄｔｅｘのポリエステル繊維を含む不織布によれば、明度Ｌ*値≦２０であっても、多繊交織布への湿潤時，荷重４ｋＰａ，２００℃，６０秒間、の条件における加熱時の色移行性評価の色差級数判定が４級以上である立毛調人工皮革を得ることができる。
【００６１】
立毛調人工皮革の立毛面のL*a*b*表色系に基づく明度Ｌ*値は、強い濃色のＬ*値≦２０であり、Ｌ*値≦１８であり、さらにはＬ*値≦１７であることが好ましい。強い濃色の立毛調人工皮革においては、高分子弾性体の色とポリエステル繊維の色とに差異が出て２色感が出やすいが、高分子弾性体の含有割合を低くすることにより２色感を抑制することができる。Ｌ*値の下限は特に限定されないが、８、さらには１０であることが好ましい。
【００６２】
また、立毛調人工皮革の剥離強力は３ｋｇ／ｃｍ以上であり、３．1ｋｇ／ｃｍ以上、さらには３．５ｋｇ／ｃｍ以上であることが好ましい。
【００６３】
立毛調人工皮革の多繊交織布の湿潤時，荷重４ｋＰａ，２００℃，６０秒間、の条件における、加熱加圧時の色移行性評価の色差級数判定は４級以上であり、４−５級以上である。本実施形態の立毛調人工皮革は、このような加熱加圧時の色移行性特性を有することにより、綿，ナイロン，アセテート，毛，レーヨン，アクリル，絹，及びポリエステルのような多種の布に対して、湿潤条件で加熱加圧しても色移りしにくい特性を有する。
【００６４】
また、多繊交織布への乾燥時，荷重４ｋＰａ，２００℃，６０秒間、の条件における加熱加圧時の色移行性評価の色差級数判定は４級以上であり、４−５級以上であることが好ましい。
【００６５】
また、本実施形態の立毛調人工皮革によれば、不織布を形成するポリエステル繊維が濃色顔料で濃い濃色に着色されていることにより、ＪＩＳ  Ｌ０８４２に準拠した紫外線カーボンアーク灯光に対する耐光堅ろう度試験において、変退色用グレースケールを用いた色差級数判定が４級以上、さらには４−５級以上であるような高い耐光堅ろう性を実現できる。
【００６６】
また、荷重７５０ｇ／ｃｍ2，５０℃，１６時間の条件における塩化ビニルフィルムへの色移行性評価における色移行前後の塩化ビニルフィルムの色差が、ΔE*≦２．０であるような高い塩化ビニルフィルムへの耐色移行性を実現できる。
【実施例】
【００６７】
以下、本発明を実施例によりさらに具体的に説明する。なお、本発明の範囲は実施例により何ら限定されるものではない。【００６８】
［実施例１］
海成分樹脂として水溶性熱可塑性ポリビニルアルコール（ＰＶＡ）、島成分樹脂としてカーボンブラック５質量％を添加した変性度６モル％のイソフタル酸変性ポリエチレンテレフタレ−トを準備した。そして、海成分樹脂及び島成分樹脂を、口金温度２６０℃に設定された、海成分樹脂中に均一な断面積の島成分樹脂が１２個分布した断面を形成するノズル孔が並列状に配置された複数紡糸用口金に供給し、溶融繊維をノズル孔から吐出させた。このとき、海成分樹脂と島成分樹脂との質量比が海成分樹脂／島成分樹脂＝２５／７５となるように圧力調整しながら供給した。【００６９】
そして、吐出された溶融繊維を平均紡糸速度が３７００ｍ／分となるように吸引装置で吸引することにより延伸し、繊度が３．３ｄｔｅｘの海島型複合繊維の長繊維を紡糸した。海島型複合繊維の長繊維は、可動型のネット上に連続的に堆積され、表面の毛羽立ちを抑えるために４２℃の金属ロールで軽く押さえた。そして、海島型複合繊維の長繊維をネットから剥離し、表面温度５５℃、線圧２００Ｎ／ｍｍで格子柄の金属ロールとバックロールとの間を通過させた。このようにして、目付３２ｇ／ｍ2の長繊維ウェブを製造した。【００７０】
次に、長繊維ウェブをクロスラッパー装置を用いて総目付３８０ｇ／ｍ2になるように１２層に重ねた積重ウェブを作製し、針折れ防止油剤をスプレーした。そして、針先端から第１バーブまでの距離が３．２ｍｍの６バーブ針を用いて、積重ウェブを針深度８．３ｍｍで両面から交互に３３００パンチ／ｃｍ2でニードルパンチすることにより、目付５００ｇ／ｍ2の海島型複合繊維の絡合ウェブを製造した。ニードルパンチ処理による積重ウェブの面積収縮率は７０％であった。そして、巻き取りライン速度１０ｍ／分、７０℃、湿度５０％ＲＨ、３０秒間の条件で絡合ウェブを湿熱収縮処理した。湿熱収縮処理による絡合ウェブを面積収縮率は４８％であった。【００７１】
そして、第１の高分子弾性体のエマルジョンとして、１００％モジュラスが３．０ＭＰａの自己乳化型の非晶性ポリカーボネートウレタン１５質量％、及び感熱ゲル化剤として硫酸アンモニウム２．５質量％を含む第１のポリウレタンのエマルジョンを準備した。そして、湿熱収縮された絡合ウェブに第１のポリウレタンのエマルジョンを含浸付与した後、１５０℃で乾燥させて第１のポリウレタンを凝固させた。【００７２】
そして、第１のポリウレタンを付与された海島型複合繊維を含む絡合ウェブに対して９５℃の熱水中で繰り返しディップ・ニップ処理を行うことにより、海成分樹脂であるＰＶＡを溶解除去し、その後、乾燥した。このようにして、繊度０．２ｄｔｅｘの長繊維のポリエステル繊維を１２本含む繊維束が３次元的に交絡した不織布を含む第１の中間体シートを作成した。立毛調人工皮革中の第１のポリウレタンの含有率は９．５質量％であった。【００７３】
そして、第１の中間体シートをスライスして半裁し、その一面をバフィングすることにより厚さ０．５５ｍｍに調整して第２の中間体シートを得た。第２の中間体シートは、厚さ０．５５ｍｍ、目付３１０ｇ／ｍ2、見掛け密度０．５６ｇ／ｃｍ3であった。【００７４】
そして、第２の高分子弾性体のエマルジョンとして、１００％モジュラスが３．０ＭＰａの自己乳化型の非晶性ポリカーボネートウレタン１質量％を含む第２のポリウレタンのエマルジョンを準備した。そして、第２の中間体シートに第２のポリウレタンのエマルジョンを含浸付与した後、１３０℃で乾燥させて第２のポリウレタンを凝固させた。このようにして立毛調人工皮革の生機を作成した。そして、立毛調人工皮革を液流染色機を用いて温度１２０℃×１０分間処理して柔軟化処理を行い、そしてアミノ変性シリコーンの固形分０．４％の水分散液を含浸付与し１３０℃で乾燥することにより立毛調人工皮革を得た。立毛調人工皮革に含まれる第２のポリウレタンの含有率は０．５質量％であり、第１のポリウレタンと第２のポリウレタンとの合計割合は１０質量％であった。【００７５】
このようにして、片面に立毛面を有し、カーボンブラック５質量％を含有する平均繊度０．２ｄｔｅｘのポリエステル繊維の不織布を含み、厚さ０．６ｍｍで、目付３１０ｇ／ｍ2、見掛け密度０．５２ｇ／ｃｍ３である濃い黒色の立毛調人工皮革を得た。【００７６】
そして、得られた立毛調人工皮革の明度、剥離強力、多繊交織布への湿潤時及び乾燥時における加熱加圧時の耐色移行性、塩化ビニルフィルムへの耐色移行性、及び紫外線カーボンアーク灯光に対する染色堅ろう度を次のようにして評価した。【００７７】
（明度Ｌ*）
分光光度計（ミノルタ社製：ＣＭ−３７００）を用いて、ＪＩＳＺ ８７２９に準拠して、立毛調人工皮革の表面のL*a*b*表色系の座標値から明度Ｌ*値を求めた。値は、試験片から平均的な位置を万遍なく選択して測定された３点の平均値である。【００７８】
（剥離強力）
立毛調人工皮革から、たて１５ｃｍ×よこ２．５ｃｍの試験片を２枚切りだした。そして、２枚の試験片を、１００μｍのポリウレタンフィルム(NASA-６００、たて１０ｃｍ×よこ２．５ｃｍ)を介在させて重ね合わせた積重体を得た。なお、各試験片の両端の２．５ｃｍの部分にはポリウレタンフィルムを重ねていない。そして、平板熱プレス機を使用して、温度１３０℃、面圧５ｋｇ／ｃｍ２の条件で６０秒間プレスして積重体を接着させて評価用サンプルを作成した。得られた評価用サンプルを、常温で引張試験機を用い、接着されていない２．５ｃｍの部分をそれぞれ上下のチャックに把持させ、１０ｃｍ／ｍｉｎの引張速度でｓ−ｓ曲線を測定した。ｓ−ｓ曲線がほぼ一定状態になった部分の中央値を平均値として、サンプル幅２．５ｃｍで除した値を剥離強力とした。値は、試験片３個の平均値である。【００７９】
（多繊交織布への湿潤時及び乾燥時における加熱加圧時の耐色移行性）
JIS Ｌ 0803 附属書 JAで規定された、綿，ナイロン，アセテート，毛，レーヨン，アクリル，絹，及びポリエステルの織布が並列するように織られた多繊交織布（交織１号）を準備した。また、立毛調人工皮革から１０ｃｍ×４ｃｍの試験片を切りだした。そして、ＪＩＳＬ０８５０ホットプレッシングに対する染色堅ろう度試験方法のＡ−３法に準じて、試験台の上に湿潤または乾燥させた多繊交織布を載せ、その上に湿潤または乾燥させた試験片を載せ、さらにその上に湿潤または乾燥させた多繊交織布を載せ、試験片に対して４ｋＰａの圧力を加えた状態にて、２００±１℃に設定した乾熱乾燥機で６０秒間放置し、取り出した。各々の織布で汚染用グレースケールを用いて級数判定し、汚染の最も大きい素材の織布の級数を耐色移行性の級数とした。【００８０】
（塩化ビニルフィルムへの耐色移行性）
立毛調人工皮革から３ｃｍ×２ｃｍの試験片を切りだした。そして、切り出された立毛調人工皮革の立毛面に厚さ０．８ｍｍの塩化ビニルフィルム（白色）を重ね、荷重が７５０ｇ／ｃｍ２となるように均一に圧力をかけた。そして、５０℃、相対湿度１５％の雰囲気下で１６時間放置した。そして、色移り前の塩化ビニルフィルムと色移り後の塩化ビニルフィルムとの色差ΔEを、分光光度計を用いて測定し、以下の基準で判定した。
５級    ：０．０≦ΔE*≦０．２
４−５級：０．２＜ΔE*≦１．４
４級    ：１．４＜ΔE*≦２．０
３−４級：２．０＜ΔE*≦３．０
３級    ：３．０＜ΔE*≦３．８
２−３級：３．８＜ΔE*≦５．８
２級    ：５．８＜ΔE*≦７．８
１−２級：７．８＜ΔE*≦１１．４
１級    ：１１．４＜ΔE*【００８１】
（紫外線カーボンアーク灯光に対する耐光堅ろう度）
ＪＩＳ Ｌ０８４２に基づき、立毛調人工皮革の立毛面に、紫外線フェードメーター（スガ試験機製Ｕ４８）を照射し、２０時間毎に試験片を取り出して、変退色用グレースケールと比較し、最長１００時間として、４号色差が生じるまでの時間からＪＩＳ級判定した。【００８２】
（品位〈２色感及び触感〉）
立毛調人工皮革から２０ｃｍ×２０ｃｍの試験片を切りだした。そして、試験片の立毛面を目視したときの外観と立毛面の触感を以下の基準で判定した。
Ａ：目視したときに繊維と高分子弾性体の２色感がなく、さらっとした触感であった。
Ｂ：目視したときに繊維と高分子弾性体の色が異なって２色感が認められ、優美さに劣った。
Ｃ：立毛面がザラザラとした触感であって表面タッチに劣る。
Ｄ：色が薄く、外観の優美さに劣る。【００８３】
結果を下記表１に示す。【００８４】
【表１】
0006894576.tif 000002
【００８５】
［実施例２］
島成分樹脂の島数を５０島として平均繊度を０．０８ｄｔｅｘとし、島成分樹脂に含有させたカーボンブラックの含有割合を８質量％とした以外は実施例１と同様にして立毛調人工皮革を得た。そして、得られた立毛調人工皮革について、実施例１と同様にして評価した。結果を表１に示す。【００８６】
［実施例３］
島成分樹脂の島数を５島として平均繊度を０．５ｄｔｅｘとし、島成分樹脂に含有させたカーボンブラックの含有割合を１質量％とした以外は実施例１と同様にして立毛調人工皮革を得た。そして、得られた立毛調人工皮革について、実施例１と同様にして評価した。結果を表１に示す。【００８７】
［実施例４］
第１のポリウレタンのエマルジョンのポリウレタン濃度１５質量％を２１質量％に変更し、また、液流染色機を用いて温度１２０℃×１０分間処理して柔軟化処理を行った後、９０℃、含金染料（黒／青の質量比５０／５０質量％）５％ｏｗｆの染色浴で含金染色処理して１２０℃で乾燥した以外は、実施例１と同様にして立毛調人工皮革を得た。そして、得られた立毛調人工皮革について、実施例１と同様にして評価した。なお、実施例４は含金染料で染色して青味を帯びるように調整した。結果を表１に示す。【００８８】
［実施例５］
第１のポリウレタンのエマルジョンのポリウレタン濃度１５質量％を２１％に変更し、また、液流染色機を用いて温度１２０℃×１０分間処理して柔軟化処理を行った後、硫化染料（黒／青の質量比５０／５０質量％）の５％ｏｗｆの染色浴でディップ・ニップ処理した後、１２０℃で乾燥した以外は、実施例１と同様にして立毛調人工皮革を得た。そして、得られた立毛調人工皮革について、実施例１と同様にして評価した。なお、実施例５は硫化染料で染色して青味を帯びるように調整した。結果を表１に示す。【００８９】
［実施例６］
第２のポリウレタンのエマルジョンのポリウレタン濃度１質量％を５質量％に変更し、第２のポリウレタンのエマルジョンに水分散カーボンブラック顔料と水分散青顔料（質量比５０／５０質量％）を固形分で１質量％混合したエマルジョンを第２のポリウレタンエマルジョンとして含浸付与し、１３０℃で乾燥させた以外は実施例１と同様にして立毛調人工皮革を得た。そして、得られた立毛調人工皮革について、実施例１と同様にして評価した。なお、実施例６は水分散青顔料で着色して青味を帯びるように調整した。結果を表１に示す。【００９０】
［実施例７］
第１のポリウレタンのエマルジョンの含浸処理を行わなかった以外は、実施例６と同様にして立毛調人工皮革を得た。そして、得られた立毛調人工皮革について実施例１と同様にして評価した。結果を表１に示す。【００９１】
［比較例１］
島成分樹脂の島数を５０島として平均繊度０．０８ｄｔｅｘとし、島成分樹脂に含有させたカーボンブラックの含有割合を５質量％とし、湿熱収縮処理前後の面積収縮率を２５％とし、第１のポリウレタンのエマルジョンのポリウレタン濃度１５質量％を３０質量％に変更し、第１のポリウレタンに対してカーボンブラックを５質量％配合したエマルジョンを第１のポリウレタンのエマルジョンとして用いた以外は、実施例１と同様にして立毛調人工皮革を得た。そして、得られた立毛調人工皮革について、実施例１と同様にして評価した。結果を表１に示す。【００９２】
［比較例２］
島成分樹脂の島数を９０島として平均繊度を０．０５ｄｔｅｘとした以外は、実施例１と同様にして立毛調人工皮革を得た。そして、得られた立毛調人工皮革について、実施例１と同様にして評価した。結果を表１に示す。【００９３】
［比較例３］
島成分樹脂の島数を９０島として平均繊度を０．０５ｄｔｅｘとし、島成分樹脂に含有させたカーボンブラックの含有割合を１１質量％にした以外は、実施例１と同様にして立毛調人工皮革を得た。そして、得られた立毛調人工皮革について、実施例１と同様にして評価した。結果を表２に示す。【００９４】
［比較例４］
島成分樹脂の島数を２島として平均繊度を１．１ｄｔｅｘとし、島成分樹脂に含有させたカーボンブラックの含有割合を２質量％とした以外は、実施例１と同様にして立毛調人工皮革を得た。そして、得られた立毛調人工皮革について、実施例１と同様にして評価した。結果を表１に示す。【００９５】
［比較例５］
島成分樹脂に含有させたカーボンブラックの含有割合を０．４質量％とし、液流染色機を用いて分散染料１５％ｏｗｆを加えて温度１２０℃×６０分間処理して分散染色処理、７０℃×２０分間でアルカリ洗浄処理、水洗、乾燥処理を行った以外は、実施例１と同様にして立毛調人工皮革を得た。そして、得られた立毛調人工皮革について、実施例１と同様にして評価した。結果を表１に示す。【００９６】
表１を参照すれば、実施例１〜７の立毛調人工皮革は何れも、剥離強力が３ｋｇ／ｃｍ以上で、明度Ｌ*値≦２０の濃い濃色の発色性がよく、多繊交織布への湿潤時及び乾燥時における加熱加圧時の耐色移行性も乾燥、湿潤条件の何れにおいても４級以上、塩化ビニルフィルム色移行性もΔE*≦２．０であり、外観の優美性にも優れていた。一方、比較例１の立毛調人工皮革は第２の高分子弾性体を付与していないために剥離強力が低く、多繊交織布への耐色移行性にも劣り、高分子弾性体の含有割合が高いために外観も２色感が目立ち、また、ザラザラとした表面タッチであった。また、比較例２の立毛調人工皮革は平均繊度が低すぎたために濃い濃色に発色しなかった。また、比較例３の立毛調人工皮革は、繊維に含有されたカーボンブラックの割合が高すぎるために繊維強度が低下して剥離強力が低かった。また、比較例４の立毛調人工皮革は平均繊度が高いために濃色の発色性には優れていたが、表面がガサガサして低品位であった。また、分散染料で染色された比較例５の立毛調人工皮革は、耐光性及び耐色移行性に劣っていた。
【産業上の利用可能性】
【００９７】
本発明で得られる立毛調人工皮革は、衣料、鞄、靴、家具、カーシート、雑貨製品等の表皮素材として好ましく用いられる。特に、熱をかけて加工処理する場合や、各種素材や各種色に接触させた場合でも色移行が起こりにくく、耐光性にも優れる。